НОСИТЕЛЬ КАТАЛИЗАТОРА, КАТАЛИЗАТОР И ЕГО ПРИМЕНЕНИЕ

2
2
2
2
1. Носитель катализатора, содержащий по меньшей мере 85 масс. процентов альфа-оксида алюминия, по меньшей мере 0,06 мас.% SiO и не более 0,04 мас.% NaO, обладающий водопоглощением не более 0,35 грамм воды/грамм носителя и отношением водопоглощения (грамм воды/грамм носителя) к площади поверхности (м носителя/грамм носителя) не более 0,50 грамм воды/м носителя.
2
2. Носитель по п. 1, отличающийся тем, что содержание SiO не превышает 0,40 мас.%.
2
3. Носитель по п. 1, отличающийся тем, что содержание SiO не превышает 0,30 мас.%.
2
4. Носитель по п. 1, отличающийся тем, что содержание NaO не превышает 0,03 мас.%.
2
5. Носитель по п. 1, отличающийся тем, что содержит по меньшей мере 0,15 мас.% SiO.
2
6. Носитель по п. 1, отличающийся тем, что указанное отношение не превышает 0,45 г/м.
2
7. Носитель по п. 1, отличающийся тем, что указанное отношение не превышает 0,40 г/м.
8. Носитель по п. 1, отличающийся тем, что указанное водопоглощение не превышает 0,30 г/г.
2
9. Носитель по п. 8, отличающийся тем, что указанная площадь поверхности превышает 0,70 м/г.
2
10. Носитель по п. 1, отличающийся тем, что указанная площадь поверхности превышает 0,75 м/г.
11. Носитель по п. 1, отличающийся тем, что по меньшей мере 60% от общего объема его пор составляют поры с диаметром в диапазоне не более 3,8 мкм.
12. Носитель по п. 1, отличающийся тем, что по меньшей мере 80% от общего объема пор составляют поры с диаметром в диапазоне не более 3,8 мкм.
13. Носитель по п. 1, отличающийся тем, что по меньшей мере 90% от общего объема пор составляют поры с диаметром в диапазоне не более 3,8 мкм.
14. Носитель по п. 1, отличающийся тем, что не более 20% от общего объема пор составляют поры более 10 мкм.
15. Носитель по п. 1, отличающийся тем, что не более 15% от общего объема пор составляют поры более 10 мкм.
16. Носитель по п. 1, отличающийся тем, что не более 10% от общего объема пор составляют поры более 10 мкм.
17. Носитель по п. 1, отличающийся тем, что носитель содержит связующее вещество.
18. Носитель по п. 1, отличающийся тем, что носитель имеет непластинчатую морфологию.
19. Катализатор для эпоксидирования олефинов, содержащий носитель по п. 1 и серебро, диспергированное на нем.
20. Катализатор по п. 19, отличающийся тем, что носитель имеет мономодальное, бимодальное или мультимодальное распределение пор.
21. Катализатор по п. 19, отличающийся тем, что количество серебра составляет от 5 до 50 мас.% от массы катализатора.
3
22. Катализатор по п. 19, отличающийся тем, что количество серебра относительно объема упакованного слоя катализатора составляет от 50 до 500 кг/м.
23. Катализатор по п. 21, отличающийся тем, что дополнительно содержит рениевый промотор, первый со-промотор и второй со-промотор, причем первый со-промотор выбран из серы, фосфора, бора и их смесей; и второй со-промотор выбран из вольфрама, молибдена, хрома и их смесей.
24. Катализатор по п. 23, отличающийся тем, что рениевый промотор содержится в количестве в диапазоне от 0,1 до 50 ммоль/кг от массы катализатора.
25. Катализатор по п. 24, отличающийся тем, что первый со-промотор представляет собой серу, а второй со-промотор представляет собой вольфрам, и при этом первый со-промотор содержится в количестве в диапазоне от 0,2 до 50 ммоль/кг от массы катализатора, а второй со-промотор содержится в количестве в диапазоне от 0,1 до 40 ммоль/кг от массы катализатора.
26. Катализатор по п. 25, отличающийся тем, что мольное отношение первого со-промотора к второму со-промотору составляет более 1.
27. Катализатор по п. 26, отличающийся тем, что дополнительно содержит дополнительный элемент, выбранный из группы, состоящей из азота, фтора, щелочных металлов, щелочноземельных металлов, титана, гафния, циркония, ванадия, таллия, тория, тантала, ниобия, галлия, германия и их смесей.
28. Катализатор по п. 27, отличающийся тем, что дополнительно содержит цезий, литий и калий.
29. Катализатор по п. 28, отличающийся тем, что цезий содержится в количестве в диапазоне от 0,2 до 50 ммоль/кг от массы катализатора; литий содержится в количестве в диапазоне от 0,2 до 50 ммоль/кг от массы катализатора; и калий содержится в количестве в диапазоне от 0,2 до 50 ммоль/кг от массы катализатора.
30. Реакторная система для эпоксидирования этилена, содержащая по меньшей мере одну удлиненную трубу с внутренним диаметром от 20 до 50 мм, в которой содержится каталитический слой из частиц катализатора, содержащих серебро в количестве от 5 до 50 мас.% от массы катализатора по п. 20.
31. Реакторная система по п. 30, отличающаяся тем, что длина удлиненной трубы находится в диапазоне от 3 до 25 м, а толщина ее стенок находится в диапазоне от 0,5 до 10 мм.
32. Реакторная система по п. 31, отличающаяся тем, что частицы катализатора имеют, в основном, геометрическую конфигурацию полого цилиндра, имеющего длину от 4 до 20 мм, наружный диаметр от 4 до 20 мм и внутренний диаметр от 0,1 до 6 мм и соотношение длины к наружному диаметру в диапазоне от 0,5 до 2.
33. Способ эпоксидирования этилена, включающий взаимодействие этилена с кислородом в присутствии слоя содержащегося в реакторной системе катализатора по п. 30.
34. Способ по п. 33, отличающийся тем, что этилен взаимодействует с кислородом при дополнительном присутствии одного или более органических галогенидов.
35. Способ по п. 34, отличающийся тем, что диоксид углерода присутствует в сырье для реактора в количестве не более 6 мольных процентов от общего количества сырья для реактора эпоксидирования.
36. Способ получения этиленгликоля, простого эфира этиленгликоля, этиленкарбоната или этаноламина, включающий получение оксида этилена способом по п. 33 и превращение указанного оксида этилена в этиленгликоль, простой эфир этиленгликоля, этиленкарбонат или этаноламин.